"下記一般式1:{式中、R1は、ハロゲン原子;ニトロ基;シアノ基;不飽和結合を有していてもよい炭素数1~10の脂肪族基;炭素数3~20の脂環式基;炭素数6~20の芳香族基;又は、下記一般式群2:式中、R2、R3及びR4は、それぞれ独立に、水素原子;不飽和結合を有していてもよい炭素数1~10の脂肪族基;炭素数3~20の脂環式基;又は炭素数6~20の芳香族基;を表し、R5は、不飽和結合を有していてもよい炭素数1~10の脂肪族基;炭素数3~20の脂環式基;又は炭素数6~20の芳香族基;を表す。のいずれかで表される基;を表し、Xは、不飽和結合を有していてもよい炭素数2~10の脂肪族基;炭素数3~20の脂環式基;繰り返し単位数が1~20の整数であるエチレンオキシド基;又は芳香族基を有する有機基;を表し、R1,R2,R3,R4,R5及びXにおいて、水素原子がハロゲン原子、カルボキシル基、ニトロ基及びシアノ基からなる群から選ばれる少なくとも1つで置換されていてもよく、aは、1~1000の整数であり、nは、1~3の整数であり、そしてqは、0~3の整数である。}で表される繰り返し構造を有するフェノール樹脂A、下記一般式3:{式中、R6は、置換されていてもよい炭素数3以上の脂肪族基;置換されていてもよい炭素数3以上の脂環式基;又は置換されていてもよい芳香族基;を表し、Yは、O、NH又は単結合を表し、そしてbは、2又は3の整数である。}で表される構造を有するフェノール化合物B、及び感光剤Cを含有する、フェノール樹脂組成物。前記一般式1中のXが下記一般式4又は5:{式中、R7、R8、R9及びR10は、それぞれ独立に、水素原子;又はフッ素で置換されていてもよい炭素数1~10の脂肪族基;を表す。}{式中、R11、R12、R13及びR14は、それぞれ独立に、水素原子;又はフッ素で置換されていてもよい炭素数1~10の脂肪族基;を表し、Zは、単結合;フッ素で置換されていてもよい炭素数1~10の脂肪族基;フッ素で置換されていてもよい炭素数3~20の脂環式基;繰り返し単位数1~20のエチレンオキシド基;又は、下記式群6:のいずれかで表される2価の基;を表す。}で表される基である、請求項1に記載のフェノール樹脂組成物。前記フェノール化合物Bが、前記一般式3中のYがOである構造を有する、請求項1又は2に記載のフェノール樹脂組成物。前記フェノール化合物Bが、前記一般式3中のR6が、置換されていてもよい炭素数6~16の脂肪族基である構造を有する、請求項1~3のいずれか1項に記載のフェノール樹脂組成物。さらに架橋剤Dを含む、請求項1~4のいずれか1項に記載のフェノール樹脂組成物。請求項1~5のいずれか1項に記載のフェノール樹脂組成物を基板に塗布する工程、該フェノール樹脂組成物を露光する工程、該露光の後のフェノール樹脂組成物を現像してレリーフパターンを形成する工程、及び該レリーフパターンを加熱して硬化レリーフパターンを形成する工程を含む、硬化レリーフパターンの製造方法。請求項6に記載の硬化レリーフパターンの製造方法により得られる硬化レリーフパターンを有して成る、半導体装置。発明者らは、ノボラック樹脂と比べてアルカリ水溶液への溶解性が低いフェノール樹脂を用いた感光性樹脂組成物では、上記ヒドロキシ安息香酸エステル等を添加した際にも膜の溶解性が足りず、現像後の膜上に未露光部由来の凝集物が残るという課題を見出した。本発明の課題は、半導体装置に好適に適用できるフェノール樹脂組成物であって、現像時の未露光部凝集物の発生を抑制し、ポリイミド樹脂及びポリベンゾオキサゾール樹脂の代替材料となり得るフェノール樹脂組成物、並びに、該フェノール樹脂組成物を用いた硬化レリーフパターンの製造方法、及び該硬化レリーフパターンを有して成る半導体装置を提供することである。本発明者は、後述の一般式1で表される構造を有するフェノール化合物Bを含有するフェノール樹脂組成物によれば現像時の未露光部凝集物の発生が抑制されることを見出し、本発明をなすに至った。すなわち本発明は以下の構成を有する。[1]下記一般式1:{式中、R1は、ハロゲン原子;ニトロ基;シアノ基;不飽和結合を有していてもよい炭素数1~10の脂肪族基;炭素数3~20の脂環式基;炭素数6~20の芳香族基;又は、下記一般式群2:式中、R2、R3及びR4は、それぞれ独立に、水素原子;不飽和結合を有していてもよい炭素数1~10の脂肪族基;炭素数3~20の脂環式基;又は炭素数6~20の芳香族基;を表し、R5は、不飽和結合を有していてもよい炭素数1~10の脂肪族基;炭素数3~20の脂環式基;又は炭素数6~20の芳香族基;を表す。のいずれかで表される基;を表し、Xは、不飽和結合を有していてもよい炭素数2~10の脂肪族基;炭素数3~20の脂環式基;繰り返し単位数が1~20の整数であるエチレンオキシド基;又は芳香族基を有する有機基;を表し、R1,R2,R3,R4,R5及びXにおいて、水素原子がハロゲン原子、カルボキシル基、ニトロ基及びシアノ基からなる群から選ばれる少なくとも1つで置換されていてもよく、aは、1~1000の整数であり、nは、1~3の整数であり、そしてqは、0~3の整数である。}で表される繰り返し構造を有するフェノール樹脂A、下記一般式3:{式中、R6は、置換されていてもよい炭素数3以上の脂肪族基;置換されていてもよい炭素数3以上の脂環式基;又は置換されていてもよい芳香族基;を表し、Yは、O、NH又は単結合を表し、そしてbは、2又は3の整数である。}で表される構造を有するフェノール化合物B、及び感光剤Cを含有する、フェノール樹脂組成物。[2]上記一般式1中のXが下記一般式4又は5:{式中、R7、R8、R9及びR10は、それぞれ独立に、水素原子;又はフッ素で置換されていてもよい炭素数1~10の脂肪族基;を表す。}{式中、R11、R12、R13及びR14は、それぞれ独立に、水素原子;又はフッ素で置換されていてもよい炭素数1~10の脂肪族基;を表し、Zは、単結合;フッ素で置換されていてもよい炭素数1~10の脂肪族基;フッ素で置換されていてもよい炭素数3~20の脂環式基;繰り返し単位数1~20のエチレンオキシド基;又は、下記式群6:のいずれかで表される2価の基;を表す。}で表される基である、上記[1]に記載のフェノール樹脂組成物。[3]上記フェノール化合物Bが、上記一般式3中のYがOである構造を有する、上記[1]又は[2]に記載のフェノール樹脂組成物。[4]上記フェノール化合物Bが、上記一般式3中のR6が、置換されていてもよい炭素数6~16の脂肪族基である構造を有する、上記[1]~[3]のいずれかに記載のフェノール樹脂組成物。[5]さらに架橋剤Dを含む、上記[1]~[4]のいずれかに記載のフェノール樹脂組成物。[6]上記[1]~[5]のいずれかに記載のフェノール樹脂組成物を基板に塗布する工程、該フェノール樹脂組成物を露光する工程、該露光の後のフェノール樹脂組成物を現像してレリーフパターンを形成する工程、及び該レリーフパターンを加熱して硬化レリーフパターンを形成する工程を含む、硬化レリーフパターンの製造方法。[7]上記[6]に記載の硬化レリーフパターンの製造方法により得られる硬化レリーフパターンを有して成る、半導体装置。本発明によれば、例えばノボラック樹脂と比べてアルカリ水溶液への溶解性が低いフェノール樹脂を用いた樹脂組成物でありながら、現像時の未露光部由来の凝集物の発生を抑制することができる。<フェノール樹脂組成物>本発明の一態様は、下記一般式1:{式中、R1は、ハロゲン原子;ニトロ基;シアノ基;不飽和結合を有していてもよい炭素数1~10の脂肪族基;炭素数3~20の脂環式基;炭素数6~20の芳香族基;又は、下記一般式群2:式中、R2、R3及びR4は、それぞれ独立に、水素原子;不飽和結合を有していてもよい炭素数1~10の脂肪族基;炭素数3~20の脂環式基;又は炭素数6~20の芳香族基;を表し、R5は、不飽和結合を有していてもよい炭素数1~10の脂肪族基;炭素数3~20の脂環式基;又は炭素数6~20の芳香族基;を表す。のいずれかで表される基;を表し、Xは、不飽和結合を有していてもよい炭素数2~10の脂肪族基;炭素数3~20の脂環式基;繰り返し単位数が1~20の整数であるエチレンオキシド基;又は芳香族基を有する有機基;を表し、R1,R2,R3,R4,R5及びXにおいて、水素原子がハロゲン原子、カルボキシル基、ニトロ基及びシアノ基からなる群から選ばれる少なくとも1つで置換されていてもよく、aは、1~1000の整数であり、nは、1~3の整数であり、そしてqは、0~3の整数である。}で表される繰り返し構造を有するフェノール樹脂A、下記一般式3:{式中、R6は、置換されていてもよい炭素数3以上の脂肪族基;置換されていてもよい炭素数3以上の脂環式基;又は置換されていてもよい芳香族基;を表し、Yは、O、NH又は単結合を表し、そしてbは、2又は3の整数である。}で表される構造を有するフェノール化合物B、及び感光剤Cを含有する、フェノール樹脂組成物を提供する。本発明のフェノール樹脂組成物を構成する成分について、以下に説明する。[フェノール樹脂A]本発明に係るフェノール樹脂組成物が含有するフェノール樹脂Aとは、フェノール構造含む繰り返し単位を有する高分子化合物であり、具体的には、下記一般式1:{式中、R1は、ハロゲン原子;ニトロ基;シアノ基;不飽和結合を有していてもよい炭素数1~10の脂肪族基;炭素数3~20の脂環式基;炭素数6~20の芳香族基;又は、下記一般式群2:式中、R2、R3及びR4は、それぞれ独立に、水素原子;不飽和結合を有していてもよい炭素数1~10の脂肪族基;炭素数3~20の脂環式基;又は炭素数6~20の芳香族基;を表し、R5は、不飽和結合を有していてもよい炭素数1~10の脂肪族基;炭素数3~20の脂環式基;又は炭素数6~20の芳香族基;を表す。のいずれかで表される基;を表し、Xは、不飽和結合を有していてもよい炭素数2~10の脂肪族基;炭素数3~20の脂環式基;繰り返し単位数が1~20の整数であるエチレンオキシド基;又は芳香族基を有する有機基;を表し、R1,R2,R3,R4,R5及びXにおいて、水素原子がハロゲン原子、カルボキシル基、ニトロ基及びシアノ基からなる群から選ばれる少なくとも1つで置換されていてもよく、aは、1~1000の整数であり、nは、1~3の整数であり、そしてqは、0~3の整数である。}で表される繰り返し構造を有する。上記一般式1において、R1の好ましい例としては、アルカリ溶解性の観点からメチル基、ハロゲン原子、トリフルオロメチル基、ニトロ基、シアノ基、アセチル基、フェニルカルボニル基、カルボキシル基、エステル基、アミド基、及びイミド基が挙げられ、特に好ましい例はフッ素原子、トリフルオロメチル基、カルボキシル基、エステル基、及びイミド基である。一般式1中のqは、0~3の整数であり、ポリマー合成時の反応性の観点から好ましくは0又は1である。Xの好ましい例としては、硬化後の膜の強靭性の観点から、下記一般式4又は5:{式中、R7、R8、R9及びR10は、それぞれ独立に、水素原子;又はフッ素で置換されていてもよい炭素数1~10の脂肪族基;を表す。}{式中、R11、R12、R13及びR14は、それぞれ独立に、水素原子;又はフッ素で置換されていてもよい炭素数1~10の脂肪族基;を表し、Zは、単結合;フッ素で置換されていてもよい炭素数1~10の脂肪族基;フッ素で置換されていてもよい炭素数3~20の脂環式基;繰り返し単位数1~20のエチレンオキシド基;又は、下記式群6:のいずれかで表される2価の基;を表す。}で表される基が挙げられる。上記一般式5で表される構造としては、下記一般式5’で表される構造が好ましい。{式中、Wは、上記Zと同義である。}Xの更に好ましい例は、p-キシリレン基、4,4’-ジメチレンビフェニル基、及びビス4-メチレンフェニルエーテル基である。aは、硬化後の膜の強靭性の観点から1以上、アルカリ溶解性の観点から1000以下であり、好ましくは1~30の整数である。nは、アルカリ溶解性の観点から好ましくは2又は3である。フェノール樹脂Aの重量平均分子量は、好ましくは700~100,000であり、より好ましくは1,500~80,000であり、更に好ましくは2,000~50,000である。重量平均分子量は、伸度の観点から、700以上であることが好ましく、組成物のアルカリ溶解性の観点から、100,000以下であることが好ましい。重量平均分子量の測定は、ゲルパーミエイションクロマトグラフィーGPCにより行い、標準ポリスチレンを用いて作成した検量線により算出することが出来る。フェノール樹脂Aは、下記に示すようなフェノール及び/又はフェノール誘導体に対し、アルデヒド化合物、ケトン化合物、メチロール化合物、アルコキシメチル化合物、ジエン化合物、又はハロアルキル化合物を重合させて得ることができる。反応制御、並びに得られたフェノール樹脂及びフェノール樹脂組成物の安定性の観点から、フェノール化合物と上記縮合成分との仕込みモル比は、5:1~1.01:1が好ましく、より好ましくは、2.5:1~1.1:1である。上記、フェノール樹脂Aを得るために使用できるフェノール、及び、フェノール誘導体としては、クレゾール、エチルフェノール、プロピルフェノール、ブチルフェノール、アミルフェノール、シクロヘキシルフェノール、ヒドロキシビフェニル、ベンジルフェノール、ニトロベンジルフェノール、シアノベンジルフェノール、アダマンタンフェノール、キシレノール、ニトロフェノール、フルオロフェノール、クロロフェノール、ブロモフェノール、トリフルオロメチルフェノール、N-ヒドロキシフェニル-5-ノルボルネン-2,3-ジカルボキシイミド、N-ヒドロキシフェニル-5-メチル-5-ノルボルネン-2,3-ジカルボキシイミド、トリフルオロメチルフェノール、ヒドロキシ安息香酸、ヒドロキシ安息香酸メチル、ヒドロキシ安息香酸エチル、ヒドロキシ安息香酸ベンジル、ヒドロキシベンズアミド、ヒドロキシベンズアルデヒド、ヒドロキシアセトフェノン、ヒドロキシベンゾフェノン、ヒドロキシベンゾニトリル、カテコール、メチルカテコール、エチルカテコール、ヘキシルカテコール、ベンジルカテコール、ニトロベンジルカテコール、レゾルシノール、メチルレゾルシノール、エチルレゾルシノール、ヘキシルレゾルシノール、ベンジルレゾルシノール、ニトロベンジルレゾルシノール、ハイドロキノン、カフェイン酸、ジヒドロキシ安息香酸、ジヒドロキシ安息香酸メチル、ジヒドロキシ安息香酸エチル、ジヒドロキシ安息香酸ベンジル、ジヒドロキシベンズアミド、ジヒドロキシベンズアルデヒド、ジヒドロキシアセトフェノン、ジヒドロキシベンゾフェノン、ジヒドロキシベンゾニトリル、N-ジヒドロキシフェニル-5-ノルボルネン-2,3-ジカルボキシイミド、N-ジヒドロキシフェニル-5-メチル-5-ノルボルネン-2,3-ジカルボキシイミド、ニトロカテコール、フルオロカテコール、クロロカテコール、ブロモカテコール、トリフルオロメチルカテコール、ニトロレゾルシノール、フルオロレゾルシノール、クロロレゾルシノール、ブロモレゾルシノール、トリフルオロメチルレゾルシノール、ピロガロール、フロログルシノール、1,2,4-トリヒドロキシベンゼン、トリヒドロキシ安息香酸、トリヒドロキシ安息香酸メチル、トリヒドロキシ安息香酸エチル、トリヒドロキシ安息香酸ベンジル、トリヒドロキシベンズアミド、トリヒドロキシベンズアルデヒド、トリヒドロキシアセトフェノン、トリヒドロキシベンゾフェノン、トリヒドロキシベンゾニトリル等が挙げられる。上記アルデヒド化合物としては、アセトアルデヒド、プロピオンアルデヒド、ピバルアルデヒド、ブチルアルデヒド、ペンタナール、ヘキサナール、トリオキサン、グリオキザール、シクロヘキシルアルデヒド、ジフェニルアセトアルデヒド、エチルブチルアルデヒド、ベンズアルデヒド、グリオキシル酸、5-ノルボルネン-2-カルボキシアルデヒド、マロンジアルデヒド、スクシンジアルデヒド、グルタルアルデヒド、サリチルアルデヒド、ナフトアルデヒド、テレフタルアルデヒド等が挙げられる。上記ケトン化合物としては、アセトン、メチルエチルケトン、ジエチルケトン、ジプロピルケトン、ジシクロヘキシルケトン、ジベンジルケトン、シクロペンタノン、シクロヘキサノン、ビシクロヘキサノン、シクロヘキサンジオン、3-ブチン-2-オン、2-ノルボルナノン、アダマンタノン、2,2-ビス4-オキソシクロヘキシルプロパン等が挙げられる。上記メチロール化合物としては、1,3-ビスヒドロキシメチル尿素、リビトール、アラビトール、アリトール、2,2-ビスヒドロキシメチル酪酸、2-ベンジルオキシ-1,3-プロパンジオール、2,2-ジメチル-1,3-プロパンジオール、2,2-ジエチル-1,3-プロパンジオール、モノアセチン、2-メチル-2-ニトロ-1,3-プロパンジオール、5-ノルボルネン-2,2-ジメタノール、5-ノルボルネン-2,3-ジメタノール、ペンタエリスリトール、2-フェニル-1,3-プロパンジオール、トリメチロールエタン、トリメチロールプロパン、3,6-ビスヒドロキシメチルデュレン、2-ニトロ-p-キシリレングリコール、1,10-ジヒドロキシデカン、1,12-ジヒドロキシドデカン、1,4-ビスヒドロキシメチルシクロヘキサン、1,4-ビスヒドロキシメチルシクロヘキセン、1,6-ビスヒドロキシメチルアダマンタン、1,4-ベンゼンジメタノール、1,3-ベンゼンジメタノール、2,6-ビスヒドロキシメチル-p-クレゾール、2,6-ビスヒドロキシメチル-1,4-ジメトキシベンゼン、2,3-ビスヒドロキシメチルナフタレン、2,6-ビスヒドロキシメチルナフタレン、1,8-ビスヒドロキシメチルアントラセン、2,2’-ビスヒドロキシメチルジフェニルエーテル、4,4’-ビスヒドロキシメチルジフェニルエーテル、4,4’-ビスヒドロキシメチルジフェニルチオエーテル、4,4’-ビスヒドロキシメチルベンゾフェノン、4-ヒドロキシメチル安息香酸-4’-ヒドロキシメチルフェニル、4-ヒドロキシメチル安息香酸-4’-ヒドロキシメチルアニリド、4,4’-ビスヒドロキシメチルフェニルウレア、4,4’-ビスヒドロキシメチルフェニルウレタン、1,8-ビスヒドロキシメチルアントラセン、4,4’-ビスヒドロキシメチルビフェニル、2,2’-ジメチル-4,4’-ビスヒドロキシメチルビフェニル、2,2-ビス4-ヒドロキシメチルフェニルプロパン、エチレングリコール、ジエチレングリコール、トリエチレングリコール、テトラエチレングリコール、プロピレングリコール、ジプロピレングリコール、トリプロピレングリコール、テトラプロピレングリコール等が挙げられる。上記アルコキシメチル化合物としては、1,3-ビスメトキシメチル尿素、2,2-ビスメトキシメチル酪酸、2,2-ビスメトキシメチル―5-ノルボルネン、2,3-ビスメトキシメチル―5-ノルボルネン、1,4-ビスメトキシメチルシクロヘキサン、1,4-ビスメトキシメチルシクロヘキセン、1,6-ビスメトキシメチルアダマンタン、1,4-ビスメトキシメチルベンゼン、1,3-ビスメトキシメチルベンゼン、2,6-ビスメトキシメチル-p-クレゾール、2,6-ビスメトキシメチル-1,4-ジメトキシベンゼン、2,3-ビスメトキシメチルナフタレン、2,6-ビスメトキシメチルナフタレン、1,8-ビスメトキシメチルアントラセン、2,2’-ビスメトキシメチルジフェニルエーテル、4,4’-ビスメトキシメチルジフェニルエーテル、4,4’-ビスメトキシメチルジフェニルチオエーテル、4,4’-ビスメトキシメチルベンゾフェノン、4-メトキシメチル安息香酸-4’-メトキシメチルフェニル、4-メトキシメチル安息香酸-4’-メトキシメチルアニリド、4,4’-ビスメトキシメチルフェニルウレア、4,4’-ビスメトキシメチルフェニルウレタン、1,8-ビスメトキシメチルアントラセン、4,4’-ビスメトキシメチルビフェニル、2,2’-ジメチル-4,4’-ビスメトキシメチルビフェニル、2,2-ビス4-メトキシメチルフェニルプロパン、エチレングリコールジメチルエーテル、ジエチレングリコールジメチルエーテル、トリエチレングリコールジメチルエーテル、テトラエチレングリコールジメチルエーテル、プロピレングリコールジメチルエーテル、ジプロピレングリコールジメチルエーテル、トリプロピレングリコールジメチルエーテル、テトラプロピレングリコールジメチルエーテル等が挙げられる。上記ジエン化合物としては、ブタジエン、ペンタジエン、ヘキサジエン、ヘプタジエン、オクタジエン、3-メチル-1,3-ブタジエン、1,3-ブタンジオール-ジメタクリラート、2,4-ヘキサジエン-1-オール、メチルシクロヘキサジエン、シクロペンタジエン、シクロヘキサジエン、シクロヘキサジエン、シクロオクタジエン、ジシクロペンタジエン、1-ヒドロキシジシクロペンタジエン、1-メチルシクロペンタジエン、メチルジシクロペンタジエン、ジアリルエーテル、ジアリルスルフィド、アジピン酸ジアリル、2,5-ノルボルナジエン、テトラヒドロインデン、5-エチリデン-2-ノルボルネン、5-ビニル-2-ノルボルネン、シアヌル酸トリアリル、イソシアヌル酸ジアリル、イソシアヌル酸トリアリル、イソシアヌル酸ジアリルプロピル等が挙げられる。上記ハロアルキル化合物としては、例えば、キシレンジクロライド、ビスクロロメチルジメトキシベンゼン、ビスクロロメチルデュレン、ビスクロロメチルビフェニル、ビスクロロメチル-ビフェニルカルボン酸、ビスクロロメチル-ビフェニルジカルボン酸、ビスクロロメチル-メチルビフェニル、ビスクロロメチル-ジメチルビフェニル、ビスクロロメチルアントラセン、エチレングリコールビスクロロエチルエーテル、ジエチレングリコールビスクロロエチルエーテル、トリエチレングリコールビスクロロエチルエーテル、テトラエチレングリコールビスクロロエチルエーテル等が挙げられる。上述のフェノール誘導体を脱水、若しくは脱アルコール、又は不飽和結合を開裂させながら重合させることにより樹脂化することができるが、重合時に触媒を用いてもよい。酸性の触媒としては塩酸、硫酸、硝酸、リン酸、亜リン酸、メタンスルホン酸、p-トルエンスルホン酸、ジメチル硫酸、ジエチル硫酸、酢酸、シュウ酸、1-ヒドロキシエチリデン-1,1’-ジホスホン酸、酢酸亜鉛、三フッ化ホウ素、三フッ化ホウ素フェノール錯体、三フッ化ホウ素エーテル錯体等が挙げられる。一方で、アルカリ性の触媒としては水酸化リチウム、水酸化ナトリウム、水酸化カリウム、水酸化カルシウム、水酸化バリウム、炭酸ナトリウム、トリエチルアミン、ピリジン、4-N,N-ジメチルアミノピリジン、ピペリジン、ピペラジン、1,4-ジアザビシクロ[2.2.2]オクタン、1,8-ジアザビシクロ[5.4.0]-7-ウンデセン、1,5-ジアザビシクロ[4.3.0]-5-ノネン、アンモニア、ヘキサメチレンテトラミン等が挙げられる。フェノール樹脂Aの合成反応を行う際には、必要に応じて有機溶剤を使用することができる。使用できる有機溶剤の具体例としては、ビス2-メトキシエチルエーテル、メチルセロソルブ、エチルセロソルブ、プロピレングリコールモノメチルエーテル、プロピレングリコールモノメチルエーテルアセテート、ジエチレングリコールジメチルエーテル、ジプロピレングリコールジメチルエーテル、シクロヘキサノン、シクロペンタノン、トルエン、キシレン、γ―ブチロラクトン、N-メチル-2-ピロリドン等が挙げられるがこれらに限定されるものではない。有機溶剤の使用量としては仕込み原料の総質量100質量部に対して通常10~1000質量部、好ましくは20~500質量部である。また反応温度は通常40~250°Cであり、100~200°Cの範囲がより好ましい。また反応時間は通常1~10時間である。フェノール樹脂Aは複数の成分の共重合体であってもよい。この場合、共重合成分として、フェノール及び/又はフェノール誘導体に加え、フェノール性水酸基を有さない化合物を用いてもよい。[フェノール化合物B]本発明に係るフェノール樹脂組成物が含有するフェノール化合物Bは、下記一般式3:{式中、R6は、置換されていてもよい炭素数3以上の脂肪族基;置換されていてもよい炭素数3以上の脂環式基;又は置換されていてもよい芳香族基;を表し、Yは、O、NH又は単結合を表し、そしてbは、2又は3の整数である。}で表される構造を有する。上記構造を有するフェノール化合物Bを用いることにより、例えばノボラック樹脂と比べてアルカリ水溶液に対する溶解性が低いフェノール樹脂を用いつつ、現像時に未露光部由来の凝集物の発生を抑制できる樹脂組成物を得ることができる。上記一般式3の構造を有するフェノール化合物Bを本発明のフェノール樹脂組成物が含有したときに優れた効果を奏する機構については定かではないが、本発明者らは以下のように考えている。すなわち、本発明所定のフェノール化合物B中の水酸基部分とフェノール樹脂A中の水酸基部分とが水素結合を形成すると考えられ、一方、フェノール化合物B中の炭素鎖を有するエステル結合、アミド結合、又は単結合の部分は、フェノール樹脂Aとの間に相互作用を持たず、フェノール樹脂A同士の距離を引き離すことが出来る。このようにして、フェノール化合物Bの使用によりフェノール樹脂Aの分子間距離を引き離し、アルカリ水溶液による現像時に、フェノール樹脂組成物由来の未露光部凝縮物が発生するのを防ぎ、高いリソグラフィー特性を得ることが出来る。フェノール化合物Bの具体的な例としては、一般式3中のYが単結合のものとして、プロピルジヒドロキシベンゾフェノン、ブチルジヒドロキシベンゾフェノン、ペンチルジヒドロキシベンゾフェノン、ヘキシルジヒドロキシベンゾフェノン、ヘプチルジヒドロキシベンゾフェノン、オクチルジヒドロキシベンゾフェノン、ノニルジヒドロキシベンゾフェノン、デシルジヒドロキシベンゾフェノン、ウンデシルジヒドロキシベンゾフェノン、ドデシルジヒドロキシベンゾフェノン、ヘキサデシルジヒドロキシベンゾフェノン、メトキシエチルジヒドロキシベンゾフェノン、ヒドロキシプロピルジヒドロキシベンゾフェノン、アリルジヒドロキシベンゾフェノン、カルボキシエチルジヒドロキシベンゾフェノン、プロピルトリヒドロキシベンゾフェノン、ブチルトリヒドロキシベンゾフェノン、ペンチルトリヒドロキシベンゾフェノン、ヘキシルトリヒドロキシベンゾフェノン、ヘプチルトリヒドロキシベンゾフェノン、オクチルトリヒドロキシベンゾフェノン、ノニルトリヒドロキシベンゾフェノン、デシルトリヒドロキシベンゾフェノン、ウンデシルトリヒドロキシベンゾフェノン、ドデシルトリヒドロキシベンゾフェノン、ヘキサデシルトリヒドロキシベンゾフェノン、メトキシエチルトリヒドロキシベンゾフェノン、ヒドロキシプロピルトリヒドロキシベンゾフェノン、アリルトリヒドロキシベンゾフェノン、カルボキシエチルトリヒドロキシベンゾフェノン等が挙げられ、一般式3中のYがOのものとして、ジヒドロキシベンゼンカルボン酸プロピル、ジヒドロキシベンゼンカルボン酸ブチル、ジヒドロキシベンゼンカルボン酸ペンチル、ジヒドロキシベンゼンカルボン酸ヘキシル、ジヒドロキシベンゼンカルボン酸オクチル、ジヒドロキシベンゼンカルボン酸ドデシル、ジヒドロキシベンゼンカルボン酸ヘキサデシル、ジヒドロキシベンゼンカルボン酸ステアリル、ジヒドロキシベンゼンカルボン酸シクロヘキシル、ジヒドロキシベンゼンカルボン酸ベンジル、ジヒドロキシベンゼンカルボン酸ニトロベンジル、ジヒドロキシベンゼンカルボン酸メトキシエチル、ジヒドロキシベンゼンカルボン酸ヒドロキシプロピル、ジヒドロキシベンゼンカルボン酸アリル、トリヒドロキシベンゼンカルボン酸プロピル、トリヒドロキシベンゼンカルボン酸ブチル、トリヒドロキシベンゼンカルボン酸ペンチル、トリヒドロキシベンゼンカルボン酸ヘキシル、トリヒドロキシベンゼンカルボン酸オクチル、トリヒドロキシベンゼンカルボン酸ドデシル、トリヒドロキシベンゼンカルボン酸ヘキサデシル、トリヒドロキシベンゼンカルボン酸ステアリル、トリヒドロキシベンゼンカルボン酸シクロヘキシル、トリヒドロキシベンゼンカルボン酸ベンジル、トリヒドロキシベンゼンカルボン酸ニトロベンジル、トリヒドロキシベンゼンカルボン酸メトキシエチル、トリヒドロキシベンゼンカルボン酸ヒドロキシプロピル、トリヒドロキシベンゼンカルボン酸アリル等が挙げられ、一般式3中のYがNHのものとして、ジヒドロキシベンゼンカルボン酸プロピルアミド、ジヒドロキシベンゼンカルボン酸ブチルアミド、ジヒドロキシベンゼンカルボン酸ペンチルアミド、ジヒドロキシベンゼンカルボン酸ヘキシルアミド、ジヒドロキシベンゼンカルボン酸オクチルアミド、ジヒドロキシベンゼンカルボン酸ドデシルアミド、ジヒドロキシベンゼンカルボン酸ヘキサデシルアミド、ジヒドロキシベンゼンカルボン酸ステアリルアミド、ジヒドロキシベンゼンカルボン酸シクロヘキシルアミド、ジヒドロキシベンゼンカルボン酸ベンジルアミド、ジヒドロキシベンゼンカルボン酸ニトロベンジルアミド、ジヒドロキシベンゼンカルボン酸メトキシエチルアミド、ジヒドロキシベンゼンカルボン酸ヒドロキシプロピルアミド、ジヒドロキシベンゼンカルボン酸アリルアミド、トリヒドロキシベンゼンカルボン酸プロピルアミド、トリヒドロキシベンゼンカルボン酸ブチルアミド、トリヒドロキシベンゼンカルボン酸ペンチルアミド、トリヒドロキシベンゼンカルボン酸ヘキシルアミド、トリヒドロキシベンゼンカルボン酸オクチルアミド、トリヒドロキシベンゼンカルボン酸ドデシルアミド、トリヒドロキシベンゼンカルボン酸ヘキサデシルアミド、トリヒドロキシベンゼンカルボン酸ステアリルアミド、トリヒドロキシベンゼンカルボン酸シクロヘキシルアミド、トリヒドロキシベンゼンカルボン酸ベンジルアミド、トリヒドロキシベンゼンカルボン酸ニトロベンジルアミド、トリヒドロキシベンゼンカルボン酸メトキシエチルアミド、トリヒドロキシベンゼンカルボン酸ヒドロキシプロピルアミド、トリヒドロキシベンゼンカルボン酸アリルアミド等が挙げられる。中でも、フェノール化合物Bの溶媒への溶解性、並びにフェノール樹脂組成物の安定性及びアルカリ水溶液による現像特性の観点から、上記一般式3中のYとしてはO及びNHが好ましく、中でもOが好ましい。さらに、R6の炭素数が6~16であると、未露光部凝集物の発生を抑制する、という観点においては最も好ましい。従って、フェノール化合物Bの最も好ましい具体的な例としては、ジヒドロキシベンゼンカルボン酸ヘキシル、ジヒドロキシベンゼンカルボン酸オクチル、ジヒドロキシベンゼンカルボン酸ドデシル、トリヒドロキシベンゼンカルボン酸ヘキシルである没食子酸ヘキシル及びフロログルシノールカルボン酸ヘキシル、トリヒドロキシベンゼンカルボン酸オクチルである没食子酸オクチル及びフロログルシノールカルボン酸オクチル、トリヒドロキシベンゼンカルボン酸ドデシルである没食子酸ドデシル及びフロログルシノールカルボン酸ドデシル、トリヒドロキシベンゼンカルボン酸ヘキサデシルである没食子酸ヘキサデシル及びフロログルシノールカルボン酸ヘキサデシル、等が挙げられる。本発明のフェノール樹脂組成物において、フェノール化合物Bの含有量は、フェノール樹脂A100質量部に対して、好ましくは0.1~30質量部であり、より好ましくは1~25質量部であり、さらに好ましくは5~20質量部の範囲である。上記使用量は本発明の効果である凝集物抑制の効果をより奏する観点から0.1質量部以上であることが好ましく、現像残膜率を低下させず、熱硬化後のパターン形状を良好に保つ観点から30質量部以下であることが好ましい。[感光剤C]フェノール樹脂組成物中に含有させる感光剤Cの種類を選択することにより、本発明のフェノール樹脂組成物をポジ型にすることもできるし、ネガ型とすることもできる。本発明のフェノール樹脂組成物をポジ型にする場合は、感光剤Cとして光酸発生剤を選ぶことが必要である。光酸発生剤としてはナフトキノンジアジドNQD化合物すなわちNQD構造を有する光活性化合物以下、NQD化合物ともいう。、オニウム塩、ハロゲン含有化合物等を用いることができるが、溶剤溶解性及び保存安定性の観点から、NQD化合物が好ましい。上記オニウム塩としては、ヨードニウム塩、スルホニウム塩、ホスホニウム塩、アンモニウム塩、ジアゾニウム塩等が挙げられ、ジアリールヨードニウム塩、トリアリールスルホニウム塩、及びトリアルキルスルホニウム塩から成る群から選ばれるオニウム塩が好ましい。上記ハロゲン含有化合物としては、ハロアルキル基含有炭化水素化合物等が挙げられ、高感度化の観点からトリクロロメチルトリアジンが好ましい。上記ナフトキノンジアジド化合物としては、1,2-ベンゾキノンジアジド構造又は1,2-ナフトキノンジアジド構造を有する化合物が挙げられ、これらは例えば米国特許第2,772,972号明細書、米国特許第2,797,213号明細書、及び米国特許第3,669,658号明細書等に記述されている。該ナフトキノンジアジド構造は、以下に詳述する特定構造を有するポリヒドロキシ化合物の1,2-ナフトキノンジアジド-4-スルホン酸エステル、及び該ポリヒドロキシ化合物の1,2-ナフトキノンジアジド-5-スルホン酸エステルから成る群から選択される少なくとも1種のNQD化合物である。該NQD化合物は、常法に従って、ナフトキノンジアジドスルホン酸化合物を、クロルスルホン酸又は塩化チオニルでスルホニルクロライドとし、得られたナフトキノンジアジドスルホニルクロライドと、ポリヒドロキシ化合物とを縮合反応させることにより得られる。例えば、ポリヒドロキシ化合物と、所定量の1,2-ナフトキノンジアジド-5-スルホニルクロリド又は1,2-ナフトキノンジアジド-4-スルホニルクロリドとを、ジオキサン、アセトン、テトラヒドロフラン等の溶媒中において、トリエチルアミン等の塩基性触媒の存在下で反応させてエステル化を行い、得られた生成物を水洗、乾燥することによりNQD化合物を得ることができる。好ましいNQD化合物の例としては、例えば、下記一般式群7で表されるものが挙げられる。{式中、Qは、水素原子、又は下記式群8:のいずれかで表されるナフトキノンジアジドスルホン酸エステル基であるが、すべてのQが同時に水素原子であることはない。}また、同一分子中に4-ナフトキノンジアジドスルホニル基及び5-ナフトキノンジアジドスルホニル基を含有するナフトキノンジアジドスルホニルエステル化合物を用いることもできるし、4-ナフトキノンジアジドスルホニルエステル化合物と5-ナフトキノンジアジドスルホニルエステル化合物とを混合して使用することもできる。本発明のフェノール樹脂組成物がポジ型である場合の、フェノール樹脂A100質量部に対する感光剤Cの配合量は、1~50質量部であることが好ましく、5~30質量部であることがより好ましい。感光剤Cの上記配合量が1質量部以上である場合、樹脂のパターニング性が良好であり、50質量部以下である場合、硬化後の膜の引張り伸び率が良好であり、かつ露光部の現像残さスカムが少ない。なお、本発明のフェノール樹脂組成物をネガ型で使用する場合は、感光剤Cとして、活性光線の照射により酸を発生する化合物を用い、これを後述する架橋剤Dと組み合わせることによりネガ型として利用できる。活性光線照射により酸を発生する化合物としては、例えば、以下の化合物ア~ケが挙げられる。アトリクロロメチル-s-トリアジン類トリス2,4,6-トリクロロメチル-s-トリアジン、2-フェニル-ビス4,6-トリクロロメチル-s-トリアジン、2-3-クロロフェニル-ビス4,6-トリクロロメチル-s-トリアジン、2-2-クロロフェニル-ビス4,6-トリクロロメチル-s-トリアジン、2-4-メトキシフェニル-ビス4,6-トリクロロメチル-s-トリアジン、2-3-メトキシフェニル-ビス4,6-トリクロロメチル-s-トリアジン、2-2-メトキシフェニル-ビス4,6-トリクロロメチル-s-トリアジン、2-4-メチルチオフェニル-ビス4,6-トリクロロメチル-s-トリアジン、2-3-メチルチオフェニルビス4,6-トリクロロメチル-s-トリアジン、2-2-メチルチオフェニル-ビス4,6-トリクロロメチル-s-トリアジン、2-4-メトキシナフチル-ビス4,6-トリクロロメチル-s-トリアジン、2-3-メトキシナフチル-ビス4,6-トリクロロメチル-s-トリアジン、2-2-メトキシナフチル-ビス4,6-トリクロロメチル-s-トリアジン、2-3,4,5-トリメトキシ-β-スチリル-ビス4,6-トリクロロメチル-s-トリアジン、2-4-メチルチオ-β―スチリル-ビス4,6-トリクロロメチル-s-トリアジン、2-3-メチルチオ-β―スチリル-ビス4,6-トリクロロメチル-s-トリアジン、2-2-メチルチオ-β-スチリル-ビス4,6-トリクロロメチル-s-トリアジン等;イジアリールヨードニウム類ジフェニルヨードニウムテトラフルオロボレート、ジフェニルヨードニウムテトラフルオロホスフェート、ジフェニルヨードニウムテトラフルオロアルセネート、ジフェニルヨードニウムトリフルオロメタンスルホナート、ジフェニルヨードニウムトリフルオロアセテート、ジフェニルヨードニウム-p-トルエンスルホナート、4-メトキシフェニルフェニルヨードニウムテトラフルオロボレート、4-メトキシフェニルフェニルヨードニウムヘキサフルオロホスホネート、4-メトキシフェニルフェニルヨードニウムヘキサフルオロアルセネート、4-メトキシフェニルフェニルヨードニウムトリフルオロメタンスホナート、4-メトキシフェニルフェニルヨードニウムトリフルオロアセテート、4-メトキシフェニルフェニルヨードニウム-p-トルエンスルホナート、ビス4-ter-ブチルフェニルヨードニウムテトラフルオロボレート、ビス4-ter-ブチルフェニルヨードニウムヘキサフルオロアルセネート、ビス4-ter-ブチルフェニルヨードニウムトリフルオロメタンスルホナート、ビス4-ter-ブチルフェニルヨードニウムトリフルオロアセテート、ビス4-ter-ブチルフェニルヨードニウム-p-トルエンスルホナート等;ウトリアリールスルホニウム類トリフェニルスルホニウムテトラフルオロボレート、トリフェニルスルホニウムヘキサフルオロホスホネート、トリフェニルスルホニウムヘキサフルオロアルセネート、トリフェニルスルホニウムメタンスルホナート、トリフェニルスルホニウムトリフルオロアセテート、トリフェニルスルホニウム-p-トルエンスルホナート、4-メトキシフェニルジフェニルスルホニウムテトラフルオロボレート、4-メトキシフェニルジフェニルスルホニウムヘキサフルオロホスホネート、4-メトキシフェニルジフェニルスルホニウムヘキサフルオロアルセネート、4-メトキシフェニルジフェニルスルホニウムメタンスルホナート、4-メトキシフェニルジフェニルスルホニウムトリフルオロアセテート、4-メトキシフェニルジフェニルスルホニウム-p-トルエンスルホナート、4-フェニルチオフェニルジフェニルテトラフルオロボレート、4-フェニルチオフェニルジフェニルヘキサフルオロホスホネート、4-フェニルチオフェニルジフェニルヘキサフルオロアルセネート、4-フェニルチオフェニルジフェニルトリフルオロメタンスルホナート、4-フェニルチオフェニルジフェニルトリフルオロアセテート、4-フェニルチオフェニルジフェニルーp-トルエンスルホナート等。これらの化合物の内、トリクロロメチル-S-トリアジン類としては、2-3-クロロフェニル-ビス4,6-トリクロロメチル-S-トリアジン、2-4-クロロフェニル-ビス4,6-トリクロロメチル-S-トリアジン、2-4-メチルチオフェニル-ビス4,6-トリクロロメチル-S-トリアジン、2-4-メトキシーβ―スチリル-ビス4,6-トリクロロメチル-S-トリアジン、及び2-4-メトキシナフチル-ビス4,6-トリクロロメチル-S-トリアジン等を、ジアリールヨードニウム類としては、ジフェニルヨードニウムトリフルオロアセテート、ジフェニルヨードニウムトリフルオロメタンスルホナート、4-メトキシフェニルフェニルヨードニウムトリフルオロメタンスルホナート、及び4-メトキシフェニルフェニルヨードニウムトリフルオロアセテート等を、トリアリールスルホニウム類としては、トリフェニルスルホニウムメタンスルホナート、トリフェニルスルホニウムトリフルオロアセテート、4-メトキシフェニルジフェニルスルホニウムメタンスルホナート、4-メトキシフェニルジフェニルスルホニウムトリフルオロアセテート、4-フェニルチオフェニルジフェニルトリフルオロメタンスルホナート、及び4-フェニルチオフェニルジフェニルトリフルオロアセテート等を好適なものとして挙げることができる。エジアゾケトン化合物ジアゾケトン化合物として、例えば、1,3-ジケト-2-ジアゾ化合物、ジアゾベンゾキノン化合物、ジアゾナフトキノン化合物等を挙げることができ、具体例としてはフェノール類の1,2-ナフトキノンジアジド-4-スルホン酸エステル化合物を挙げることができる。オスルホン化合物スルホン化合物として、例えば、β-ケトスルホン化合物、β-スルホニルスルホン化合物及びこれらの化合物のα-ジアゾ化合物を挙げることができ、具体例として、4-トリスフェナシルスルホン、メシチルフェナシルスルホン、ビスフェナシルスルホニルメタン等を挙げることができる。カスルホン酸化合物スルホン酸化合物として、例えば、アルキルスルホン酸エステル類、ハロアルキルスルホン酸エステル類、アリールスルホン酸エステル類、イミノスルホネート類等を挙げることができる。好ましい具体例としては、ベンゾイントシレート、ピロガロールトリストリフルオロメタンスルホネート、o-ニトロベンジルトリフルオロメタンスルホネート、o-ニトロベンジルp-トルエンスルホネート等を挙げることができる。キスルホンイミド化合物スルホンイミド化合物の具体例として、例えば、N-トリフルオロメチルスルホニルオキシスクシンイミド、N-トリフルオロメチルスルホニルオキシフタルイミド、N-トリフルオロメチルスルホニルオキシジフェニルマレイミド、N-トリフルオロメチルスルホニルオキシビシクロ[2.2.1]ヘプト-5-エン-2,3-ジカルボキシイミド、N-トリフルオロメチルスルホニルオキシナフチルイミド等を挙げることができる。クオキシムエステル化合物2-[2-4-メチルフェニルスルホニルオキシイミノ]-2,3-ジヒドロチオフェン-3-イリデン]-2-2-メチルフェニルアセトニトリルチバスペシャルティケミカルズ社商品名イルガキュアPAG121、[2-プロピルスルホニルオキシイミノ-2,3-ジヒドロチオフェン-3-イリデン]-2-2-メチルフェニルアセトニトリル例えばチバスペシャルティケミカルズ社商品名イルガキュアPAG103、[2-n-オクタンスルホニルオキシイミノ-2,3-ジヒドロチオフェン-3-イリデン]-2-2-メチルフェニルアセトニトリル例えばチバスペシャルティケミカルズ社商品名イルガキュアPAG108、α-n-オクタンスルフォニルオキシイミノ-4-メトキシベンジルシアニド例えばチバスペシャルティケミカルズ社商品名CGI725等を挙げることができる。ケジアゾメタン化合物ジアゾメタン化合物の具体例として、例えば、ビストリフルオロメチルスルホニルジアゾメタン、ビスシクロヘキシルスルホニルジアゾメタン、ビスフェニルスルホニルジアゾメタン等を挙げることができる。とりわけ、感度の観点から、上記クオキシムエステル化合物群が特に好ましい。本発明のフェノール樹脂組成物がネガ型である場合の、フェノール樹脂A100質量部に対する感光剤Cの配合量は、0.1~100質量部であることが好ましく、1~40質量部であることがより好ましい。該配合量が0.1質量部以上であれば感度の向上効果を良好に得ることができ、該配合量が100質量部以下であれば硬化膜の機械物性が良好である。[架橋剤D]架橋剤Dは、典型的には、本発明のフェノール樹脂組成物がネガ型である場合に上記感光剤Cとの組合せで使用する。本発明のフェノール樹脂組成物がポジ型の場合には、架橋剤Dは、硬化物の機械的物性の向上のために添加することができる。架橋剤Dとしては従来公知の架橋剤を使用できるが、好ましい例としては、1,1,2,2-テトラp-ヒドロキシフェニルエタンテトラグリシジルエーテル、グリセロールトリグリシジルエーテル、オルソセカンダリーブチルフェニルグリシジルエーテル、1,6-ビス2,3-エポキシプロポキシナフタレン、ジグリセロールポリグリシジルエーテル、ポリエチレングリコールグリシジルエーテル、イソシアヌル酸トリグリシジル、エピクロン830、850、1050、N-680、N-690、N-695、N-770、HP-7200、HP-820、EXA-4850-1000商品名、DIC社製、デナコールEX-201、EX-313、EX-314、EX-321、EX-411、EX-511、EX-512、EX-612、EX-614、EX-614B、EX-731、EX-810、EX-911、EM-150商品名、ナガセケムテックス社製等のエポキシ化合物、キシリレンビスオキセタン、3-エチル-3{[3-エチルオキセタン―イルメトキシ]メチル}オキセタン等のオキセタン化合物、2,2’-ビス2-オキサゾリン、2,2’-イソプロピリデンビス4-フェニル-2-オキサゾリン、1,3-ビス4,5-ジヒドロ-2-オキサゾリルベンゼン、1,4-ビス4,5-ジヒドロ-2-オキサゾリルベンゼン、エポクロスK-2010E、K-2020E、K-2030E、WS-500、WS-700、RPS-1005商品名、日本触媒社製等のオキサゾリン化合物、カルボジライトSV-02、V-01、V-02、V-03、V-04、V-05、V-07、V-09、E-01、E-02、LA-1商品名、日清紡ケミカル社製等のカルボジイミド化合物、ホルムアルデヒド、グルタルアルデヒド、ヘキサメチレンテトラミン、トリオキサン、グリオキザール、マロンジアルデヒド、スクシンジアルデヒド等のアルデヒド及びアルデヒド変性体、4,4’-ジフェニルメタンジイソシアネート、トリレンジイソシアナート、1,3-フェニレンビスメチレンジイソシアネート、ジシクロヘキシルメタン―4,4’-ジイソシアネート、イソホロンジイソシアネート、ヘキサメチレンジイソシアネート、タケネート500、600、コスモネートNBDI、ND商品名、三井化学社製デュラネート17B-60PX、TPA-B80E、MF-B60X、MF-K60X、E402-B80T商品名、旭化成ケミカル社製等のイソシアネート系架橋剤、アセチルアセトンアルミニウムIII塩、アセチルアセトンチタンIV塩、アセチルアセトンクロムIII塩、アセチルアセトンマグネシウムII塩、アセチルアセトンニッケルII塩、トリフルオロアセチルアセトンアルミニウムIII塩、トリフルオロアセチルアセトンチタンIV塩、トリフルオロアセチルアセトンクロムIII塩、トリフルオロアセチルアセトンマグネシウムII塩、トリフルオロアセチルアセトンニッケルII塩等の金属キレート剤、ニカラックMW-30MH、MW-100LH、BL-60、MX-270、MX-280、MX-290商品名、三和ケミカル社製、サイメル300、303、1123、マイコート102、105商品名、日本サイテック社製等のN-メチロール系化合物、1,4-ビスメトキシメチルベンゼン、4,4’-ビスメトキシメチルビフェニル等のC-メチロール系化合物、酢酸ビニル、トリメチロールプロパントリメタクリレート、1,3,5-ベンゼントリカルボン酸トリアリル、トリメリット酸トリアリル、ピロメリット酸テトラアリルエステル、ペンタエリスリトールペンタアクリレート、ジペンタエリスリトールペンタアクリレート、トリメチロールプロパントリアクリレート、ジトリメチロールプロパンテトラアクリレート、NKエステル1G、2G、3G、4G、9G、14G、NPG、BPE-100、BPE-200、BPE-500、BPE-1400、A-200、A-400、A-600、TMPT、A-TMM-3商品名、新中村化学工業社製、BANI-M、BANI-X商品名、丸善石油化学株式会社製等の不飽和結合含有化合物等が挙げられる。上述の架橋剤の中でも、得られた熱硬化膜の伸度及び耐熱性の観点から、エピクロン830、850、1050、N-680、N-690、N-695、N-770、HP-7200、HP-820、EXA-4850-1000、デナコールEX-201、EX-313、EX-314、EX-321、EX-411、EX-511、EX-512、EX-612、EX-614、EX-614B、EX-731、EX-810、EX-911、EM-150、キシリレンビスオキセタン、3-エチル-3{[3-エチルオキセタン―イルメトキシ]メチル}オキセタン、1,3-ビス4,5-ジヒドロ-2-オキサゾリルベンゼン、ニカラックMW-30MH、MW-100LH、BL-60、MX-270、MX-280、MX-290、サイメル300、303、1123、マイコート102、105、1,4-ビスメトキシメチルベンゼン、4,4’-ビスメトキシメチルビフェニル、酢酸ビニル、トリメチロールプロパントリメタクリレート、1,3,5-ベンゼントリカルボン酸トリアリル、トリメリット酸トリアリル、ピロメリット酸テトラアリルエステル、ペンタエリスリトールペンタアクリレート、ジペンタエリスリトールペンタアクリレート、トリメチロールプロパントリアクリレート、ジトリメチロールプロパンテトラアクリレート、BANI-M、及びBANI-Xが特に好ましい。架橋剤Dを使用する場合の配合量としては、フェノール樹脂A100質量部に対して、0.1~40質量部が好ましく、1~30質量部がより好ましい。該配合量が0.1質量部以上であれば熱硬化膜の熱物性及び機械強度が良好であり、40質量部以下であれば組成物のワニス状態での安定性及び熱硬化膜の伸度が良好である。[その他の成分]本発明のフェノール樹脂組成物には、必要に応じて、溶剤、染料、界面活性剤、基板との密着性を高めるための接着助剤、溶解促進剤、架橋促進剤等を含有させることが可能である。上記溶剤としては、アミド類、スルホキシド類、ウレア類、ケトン類、エステル類、ラクトン類、エーテル類、ハロゲン化炭化水素類、炭化水素類等が挙げられ、例えば、N-メチル-2-ピロリドン、N,N-ジメチルアセトアミド、N,N-ジメチルホルムアミド、ジメチルスルホキシド、テトラメチル尿素、アセトン、メチルエチルケトン、メチルイソブチルケトン、シクロペンタノン、シクロヘキサノン、酢酸メチル、酢酸エチル、酢酸ブチル、シュウ酸ジエチル、乳酸エチル、乳酸メチル、乳酸ブチル、γ-ブチロラクトン、プロピレングリコールモノメチルエーテルアセテート、プロピレングリコールモノメチルエーテル、ベンジルアルコール、フェニルグリコール、テトラヒドロフルフリルアルコール、エチレングリコールジメチルエーテル、ジエチレングリコールジメチルエーテル、テトラヒドロフラン、モルフォリン、ジクロロメタン、1,2-ジクロロエタン、1,4-ジクロロブタン、クロロベンゼン、o-ジクロロベンゼン、アニソール、ヘキサン、ヘプタン、ベンゼン、トルエン、キシレン、メシチレン等を使用することができる。中でも、樹脂の溶解性、樹脂組成物の安定性、及び基板への接着性の観点から、N-メチル-2-ピロリドン、ジメチルスルホキシド、テトラメチル尿素、酢酸ブチル、乳酸エチル、γ-ブチロラクトン、プロピレングリコールモノメチルエーテルアセテート、プロピレングリコールモノメチルエーテル、ベンジルアルコール、フェニルグリコール、及びテトラヒドロフルフリルアルコールが好ましい。本発明のフェノール樹脂組成物において、溶剤の使用量は、フェノール樹脂A100質量部に対して、好ましくは100~1000質量部であり、より好ましくは120~700質量部であり、さらに好ましくは125~500質量部の範囲である。上記染料としては、例えば、メチルバイオレット、クリスタルバイオレット、マラカイトグリーン等が挙げられる。染料の配合量としては、フェノール樹脂100質量部に対して、0.1~30質量部が好ましい。上記界面活性剤としては、例えば、ポリプロピレングリコール、ポリオキシエチレンラウリルエーテル等のポリグリコール類又はその誘導体から成る非イオン系界面活性剤の他、例えばフロラード登録商標、商品名、住友3M社製、メガファック登録商標、商品名、大日本インキ化学工業社製、ルミフロン登録商標、商品名、旭硝子社製等のフッ素系界面活性剤、例えばKP341商品名、信越化学工業社製、DBE商品名、チッソ社製、グラノール商品名、共栄社化学社製等の有機シロキサン界面活性剤が挙げられる。界面活性剤を使用する場合の配合量としては、フェノール樹脂A100質量部に対して、0.01~10質量部が好ましい。上記接着助剤としては、例えば、アルキルイミダゾリン、酪酸、アルキル酸、ポリヒドロキシスチレン、ポリビニルメチルエーテル、t-ブチルノボラック、エポキシシラン、エポキシポリマー等、及び各種アルコキシシランが挙げられる。アルコキシシランの好ましい例としては、例えば、テトラアルコキシシラン、ビストリアルコキシシリルメタン、ビストリアルコキシシリルエタン、ビストリアルコキシシリルエチレン、ビストリアルコキシシリルヘキサン、ビストリアルコキシシリルオクタン、ビストリアルコキシシリルオクタジエン、ビス[3-トリアルコキシシリルプロピル]ジスルフィド、N-フェニル-3-アミノプロピルトリアルコキシシラン、3-メルカプトプロピルトリアルコキシシラン、2-トリアルコキシシリルエチルピリジン、3-メタクリロキシプロピルトリアルコキシシラン、3-メタクリロキシプロピルジアルコキシアルキルシラン、ビニルトリアルコキシシラン、3-ウレイドプロピルトリアルコキシシラン、3-イソシアネートプロピルトリアルコキシシラン、3-トリアルコキシシリルプロピルコハク酸無水物、N-3-トリアルコキシシリルプロピル-4,5-ジヒドロイミダゾール、2-3,4-エポキシシクロヘキシルエチルトリアルコキシシラン、3-グリシドキシプロピルトリアルコキシシラン、3-グリシドキシプロピルジアルコキシアルキルシラン、3-アミノプロピルトリアルコキシシラン及び3-アミノプロピルジアルコキシアルキルシラン並びに酸無水物又は酸二無水物の反応物、3-アミノプロピルトリアルコキシシラン又は3-アミノプロピルジアルコキシアルキルシランのアミノ基をウレタン基又はウレア基に変換したもの等を挙げることができる。なお、上記した化合物中のアルキル基としてはメチル基、エチル基、プロピル基、ブチル基等が挙げられ、酸無水物としてはマレイン酸無水物、フタル酸無水物、5-ノルボルネン-2,3-ジカルボン酸無水物等が挙げられ、酸二無水物としてはピロメリット酸二無水物、3,3’,4,4’-ベンゾフェノンテトラカルボン酸二無水物、4,4’-オキシジフタル酸二無水物等が挙げられ、ウレタン基としてはt-ブトキシカルボニルアミノ基等が挙げられ、ウレア基としてはフェニルアミノカルボニルアミノ基等が挙げられる。接着助剤を使用する場合の配合量としては、フェノール樹脂A100質量部に対して、0.1~30質量部が好ましい。上記溶解促進剤としては、水酸基又はカルボキシル基を有する化合物が好ましい。水酸基を有する化合物の例としては、前述のナフトキノンジアジド化合物に使用しているバラスト剤、並びにパラクミルフェノール、ビスフェノール類、レゾルシノール類、及びMtrisPC、MtetraPC等の直鎖状フェノール化合物、TrisP-HAP、TrisP-PHBA、TrisP-PA等の非直鎖状フェノール化合物全て本州化学工業社製、ジフェニルメタンの2~5個のフェノール置換体、3,3-ジフェニルプロパンの1~5個のフェノール置換体、2,2-ビス-3-アミノ-4-ヒドロキシフェニルヘキサフルオロプロパンと5-ノルボルネン-2,3-ジカルボン酸無水物との1対2反応物、ビス-3-アミノ-4-ヒドロキシフェニルスルホンと1,2-シクロヘキシルジカルボン酸無水物との1対2反応物、N-ヒドロキシコハク酸イミド、N-ヒドロキシフタル酸イミド、N-ヒドロキシ5-ノルボルネン-2,3-ジカルボン酸イミド等が挙げられる。カルボキシル基を有する化合物の例としては、3-フェニル乳酸、4-ヒドロキシフェニル乳酸、4-ヒドロキシマンデル酸、3,4-ジヒドロキシマンデル酸、4-ヒドロキシ-3-メトキシマンデル酸、2-メトキシ-2-1-ナフチルプロピオン酸、マンデル酸、アトロラクチン酸、アセチルマンデル酸、α-メトキシフェニル酢酸、3-フェニル乳酸、4-ヒドロキシフェニル乳酸、4-ヒドロキシマンデル酸、3,4-ジヒドロキシマンデル酸、4-ヒドロキシ-3-メトキシマンデル酸、2-メトキシ-2-1-ナフチルプロピオン酸、マンデル酸、アトロラクチン酸、O-アセチルマンデル酸、α-メトキシフェニル酢酸、4-ヒドロキシマンデル酸、3,4-ジヒドロキシマンデル酸、4-ヒドロキシ-3-メトキシマンデル酸、マンデル酸、アトロラクチン酸、O-アセチルマンデル酸、α-メトキシフェニル酢酸、O-アセチルマンデル酸、α-メトキシフェニル酢酸等を挙げることができる。溶解促進剤を使用する場合の配合量としては、フェノール樹脂A100質量部に対して、0.1~30質量部が好ましい。上記架橋促進剤としては、熱又は光により酸、塩基、又はラジカルを発生するものが好ましい。熱又は光により酸を発生するものとしては、TPS-105、1000、DTS-105、NDS-105、165商品名、みどり化学社製、DPI-DMAS、TTBPS-TF、TPS-TF、DTBPI-TF商品名、東洋合成社製等のオニウム塩、メタンスルホン酸メチル、メタンスルホン酸エチル、ベンゼンスルホン酸メチル、p-トルエンスルホン酸メチル、p-トルエンスルホン酸メトキシエチル等のスルホン酸エステル、NAI-100、101、105、106、PAI-101商品名、みどり化学社製、イルガキュアPAG-103、108、121、203、CGI-1380、725、NIT、1907、PNBT商品名、BASFジャパン社製等のオキシムスルホネート等を挙げることができる。熱又は光により塩基を発生するものとしては、U-CATSA-1、102、506、603、810商品名、サンアプロ社製、CGI-1237、1290、1293商品名、BASFジャパン社製等のアミン塩、2,6-ピペリジン又はブチルアミン、ジエチルアミン、ジブチルアミン、N,N’-ジエチル-1,6-ジアミノヘキサン、ヘキサメチレンジアミン等のアミノ基をウレタン基又はウレア基に変換したもの等が挙げられる。ウレタン基としてはt-ブトキシカルボニルアミノ基等が挙げられ、ウレア基としてはフェニルアミノカルボニルアミノ基等が挙げられる。熱又は光によりラジカルを発生するものとしては、イルガキュア651、184、2959、127、907、369、379商品名、BASFジャパン社製等のアルキルフェノン、イルガキュア819商品名、BASFジャパン社製等のアシルフォスフィンオキサイド、イルガキュア784商品名、BASFジャパン社製等のチタノセン、イルガキュアOXE01、02商品名、BASFジャパン社製等のオキシムエステル等を挙げることができる。<硬化レリーフパターンの形成方法>本発明の別の態様は、上述した本発明のフェノール樹脂組成物を基板に塗布する工程、該フェノール樹脂組成物を露光する工程、該露光の後のフェノール樹脂組成物を現像してレリーフパターンを形成する工程、及び該レリーフパターンを加熱して硬化レリーフパターンを形成する工程を含む、硬化レリーフパターンの製造方法を提供する。この方法の一例を以下に説明する。まず、本発明のフェノール樹脂組成物を適当な支持体又は基板、例えばシリコンウエハー、セラミック、アルミ基板等に塗布する。この時、形成するパターンと支持体との耐水接着性を確保するため、あらかじめ支持体又は基板にシランカップリング剤等の接着助剤を塗布しておいてもよい。フェノール樹脂組成物の塗布はスピンナーを用いた回転塗布、スプレーコーターを用いた噴霧塗布、浸漬、印刷、ロールコーティング等で行う。次に、80~140°Cでプリベークしてフェノール樹脂組成物の塗膜を乾燥させた後、フェノール樹脂組成物を露光する。露光用の化学線としては、X線、電子線、紫外線、可視光線等が使用できるが、200~500nmの波長のものが好ましい。パターンの解像度及び取り扱い性の点で、光源波長は水銀ランプのg線、h線又はi線が好ましく、単独でも2つ以上の化学線を混合していてもよい。露光装置としてはコンタクトアライナー、ミラープロジェクション、及びステッパ-が特に好ましい。次に現像を、浸漬法、パドル法、回転スプレー法等の方法から選択して行うことができる。現像により、塗布されたフェノール樹脂組成物から、露光部ポジ型の場合又は未露光部ネガ型の場合を溶出除去し、レリーフパターンを得ることができる。現像液としては、水酸化ナトリウム、炭酸ナトリウム、ケイ酸ナトリウム、アンモニア水等の無機アルカリ類、エチルアミン、ジエチルアミン、トリエチルアミン、トリエタノールアミン等の有機アミン類、テトラメチルアンモニウムヒドロキシド、テトラブチルアンモニウムヒドロキシド等の4級アンモニウム塩類等の水溶液、及び必要に応じてメタノール、エタノール等の水溶性有機溶媒又は界面活性剤を適当量添加した水溶液を使用することができる。これらの中で、テトラメチルアンモニウムヒドロキシド水溶液が好ましく、該テトラメチルアンモニウムヒドロキシドの濃度は、好ましくは、0.5~10質量であり、さらに好ましくは、1~5質量である。現像後、リンス液により洗浄を行い現像液を除去することにより、パターンフィルムを得ることができる。リンス液としては、蒸留水、メタノール、エタノール、イソプロパノール等を単独で又は2種以上組み合わせて用いることができる。最後に、このようにして得られたレリーフパターンを加熱することで硬化レリーフパターンを得ることができる。加熱温度は150°C以上280°C以下が好ましい。一般的に使われているポリイミド又はポリベンゾオキサゾール前駆体組成物を用いた硬化レリーフパターンの形成方法においては、300°C以上に加熱して脱水環化反応を進行させることにより、ポリイミド又はポリベンズオキサゾール等に変換する必要があるが、本発明の硬化レリーフパターンの製造方法においてはその必要性がないので、熱に弱い半導体装置等にも好適に使用することが出来る。一例を挙げるならば、プロセス温度に制約のある高誘電体材料又は強誘電体材料、例えばチタン、タンタル、又はハフニウム等の高融点金属の酸化物から成る絶縁層を有する半導体装置に好適に用いられる。半導体装置がこのような耐熱性上の制約を持たない場合であれば、もちろん、本方法においても300~400°Cに加熱処理をしてもよい。このような加熱処理は、ホットプレート、オーブン、又は温度プログラムを設定できる昇温式オーブンを用いることにより行うことが出来る。加熱処理を行う際の雰囲気気体としては空気を用いてもよく、窒素、アルゴン等の不活性ガスを用いることもできる。また、より低温にて熱処理を行う必要が有る際には、真空ポンプ等を利用して減圧下にて加熱を行ってもよい。<半導体装置>また、本発明のフェノール樹脂組成物を用いて上述の方法で製造された硬化レリーフパターンを有して成る半導体装置も本発明の一態様である。本発明の半導体装置は、上述の硬化レリーフパターンを、例えば表面保護膜、層間絶縁膜、再配線用絶縁膜、フリップチップ装置用保護膜、又はバンプ構造を有する装置の保護膜として有する。本発明の半導体装置は、公知の半導体装置の製造方法と上述した本発明の硬化レリーフパターンの製造方法とを組み合わせることで製造することができる。以下、実施例及び比較例により本発明を具体的に説明するが、本発明はこれに限定されるものではない。なお、実施例中の測定条件は以下に示すとおりである。<重量平均分子量Mw>ゲルパーミエイションクロマトグラフィーGPCにより、標準ポリスチレン昭和電工社製有機溶媒系標準試料STANDARDSM-105換算で算出した。使用したGPC装置及び測定条件は以下の通りである。ポンプ:JASCOPU-980検出器:JASCORI-930カラムオーブン:JASCOCO-96540°Cカラム:ShodexKD-806M直列に2本移動相:0.1mol/lEtBr/N-メチルピロリドン流速:1ml/min.<フェノール樹脂Aの合成例>[合成例1]ピロガロール-ビフェニルジイル樹脂P-1容量0.5リットルのディーンスターク装置付きセパラブルフラスラスコ中で、ピロガロール50.4g0.4mol、4,4’-ビスメトキシメチルビフェニル72.7g0.3mol、ジエチル硫酸2.1g0.15mol、DMDG27gを70°Cで混合攪拌し、固形物を溶解させた。混合溶液をオイルバスにより120°Cに加温し、反応液よりメタノールの発生を確認した。そのまま120°Cで反応液を2時間攪拌した。次に反応容器を大気中で冷却し、これに別途テトラヒドロフラン100gを加えて攪拌した。上記反応希釈液を4Lの水に高速攪拌下で滴下し樹脂を分散析出させ、これを回収し、適宜水洗、脱水の後に真空乾燥を施し、下記化学式9:で表される構造を有するビフェニルジイルトリヒドロキシベンゼン樹脂P-1を収率70で得た。このようにして合成された樹脂P-1のGPCによる重量平均分子量は、ポリスチレン換算で11,000であった。[合成例2]フェノール-ジシクロペンタジエン樹脂P-21Lのセパラブルフラスコにフェノール141.2g1.5molを入れ、窒素気流下で撹拌しながら、オイルバスで80°Cに加熱し、三フッ化ホウ素フェノール錯体3.0gを添加し、さらに130°Cに昇温して、ジシクロペンタジエン132.2g1.0molを2時間かけて滴下した。滴下終了後、さらに130°Cで5時間撹拌した。反応終了後、水酸化カルシウムで酸触媒を中和した後、減圧蒸留し、未反応のフェノールを蒸留除去し、フェノール-ジシクロペンタジエン樹脂P-2203gを得た。P-2のGPCによる重量平均分子量Mw、ポリスチレン換算は10,200であった。[合成例3]カテコール-ビフェニルジイル樹脂P-3ピロガロールの代わりにカテコールを用いた以外はP-1と同様の製法で、P-3の樹脂を得た。P-3のGPCによる重量平均分子量Mw、ポリスチレン換算は12,590であった。<フェノール化合物Bの合成例>[合成例4]3,4-ジヒドロキシ安息香酸n-ウンデシルPH-43,4-ジヒドロキ安息香酸1.3mmolをn-ウンデカノール1.3molTHF10mL中に溶かし、0°Cに冷却した状態でDCC2.0mmolの溶液を加えた。1晩室温で攪拌した後、減圧下に置いた。得られた残渣をエチルアセテートで数回洗浄し、ろ過した。ろ別された化合物を希釈されたクエン酸水溶液、飽和NaHCO3水溶液及び水で洗浄し、有機層をNa2SO4で乾燥し、減圧留去した後、化合物をシリカゲルクロマトグラフィー10―40AcEt-Hexaneで精製し、ウレアを完全に除去して収率64で3,4-ジヒドロキ安息香酸n-ウンデシルを得た。上記合成の方法の詳細については、J.Agric.FoodChem.Vol.52,No.16,2004を参照した<フェノール樹脂組成物の調製>[実施例1~9、比較例1~4]本発明の実施例及び比較例において使用した各成分は、それぞれ以下のものであった。フェノール樹脂Aは、上述の合成例1~3にて合成したフェノール樹脂である。フェノール化合物BPH-1~PH-4及び比較のフェノール化合物PH-5の詳細は以下の通りである。PH-1:没食子酸ドデシル東京化成製PH-2:没食子酸n-オクチル東京化成製PH-3:没食子酸ヘキサデシル東京化成製PH-4:3,4-ジヒドロキシ安息香酸n-ウンデシル合成例4PH-5:没食子酸メチル東京化成製感光剤Cの詳細は以下の通りである。PAG-1:下記一般式10で表される構造を有するナフトキノンジアジド化合物{式中、Qは、水素原子、又は下記式11:で表されるナフトキノンジアジドスルホン酸エステル基であり、すべてのQが同時に水素原子であることはない。}PAG-2:PAG121チバスペシャルティケミカルズ社製架橋剤Dの詳細は以下の通りである。CL-1:MX-270三和ケミカル製表1に示す各成分及び溶媒としてγ-ブチロラクトンGBL150質量部を混合して均一溶液とした後、孔径1μmのメンブレンフィルターでろ過して、溶液状態のポジ型実施例1~8、比較例1~4、又はネガ型実施例9のフェノール樹脂組成物を調製した。<未露光部凝集物の評価>フェノール樹脂組成物をシリコンウエハー上にスピンコートし、120°Cのホットプレートで3分間加熱して厚さ10μmの膜とした後、i線露光機を用いて100~700mJ/cm2まで50mJ/cm2間隔でパターニングを行い、2.38TMAH水溶液により現像した。現像時及び現像後、膜上の凝集物の有無を目視及び光学顕微鏡で観察し、残渣未露光部の凝集物の有無を確認した。表中の判定は下記の通りである。○:現像中及び現像後の膜上に、フェノール樹脂組成物由来の凝集物が観察されない。△:現像中にアルカリ水溶液に溶けた成分が凝集して粉状μmオーダーのサイズとなり、又は現像後の膜上未露光部に少し残渣が残る。×:現像中にアルカリ水溶液に溶けた成分が凝集して凝集物cmオーダーのサイズが精製される、又は現像後の膜上未露光部に凝集物cmオーダーのサイズが残る。実験条件は下記の通りである。温度:23°C湿度:50表1から明らかなように、本発明のフェノール化合物Bに該当する化合物を用いた実施例1~9では、現像時及び現像後の膜に異常は見られなかった。これに対し、フェノール化合物Bを用いない例すなわち、フェノール化合物を用いないか、又は比較のフェノール化合物として一般式3のR6に対応する炭素数が少ない没食子酸メチルを用いた比較例1~4では、現像時に未露光部の凝集物が見られるか、現像後の膜に未露光部の凝集物が残っていた。"